Brevet FR2553197A1 — publié le 19850412

Procédé d'essai de matériaux de construction hétérogènes. L'invention concerne le domaine de l'essai de résistance peu destructif de matériaux de construction et d'éléments de construction soit quand ils sont incorporés à une construction soit pendant leur fabrication. Dans la pratique, la détermination peu destructive -de la résistance à la pression du béton s'effectue par l'essai de choc par 10 une bille et l'essai de dureté de rebondissement Ces procédés ne permettent d'effectuer un essai que sur la sur-face ou sur les couches proches de la surface de l'objet éprouvette Il est impossible de déterminer ainsi l'état de résistance de l'ensemble de la section transversale du béton - De plus, on constate d'importantes dispersions 15 dans les résultats des mesures, du fait de régions hétérogènes dans la surface du béton. Le but de l'invention est de déterminer la résistance d'un matériau de construction hétérogène et d'éléments de construction ou de maçonneries réalisés avec ce matériau, et ceci pour-un faible coût et à 20 l'aide de procédés d'essai pouvant être utilisés en tout temps et en tout endroit quelconque Ceci doit permettre de s'assurer de façon plus parfaite de la qualité lors de la préparation et du montage, et de déterminer de façon plus fiable la résistance d' un élément de construction ou d'une construction, en particulier quand il s'agit de 25 travaux de réfection. Le but de l'invention est donc de proposer un procédé d'essai de la résistance de matériaux de construction et d'éléments de construction réalisés au moyen de ces derniers, soit pendant la fabrication soit quand ils sont utilisés dans une construction. Selon l'invention, ce but est atteint en prenant comme point de départ le fait que le béton durci est constitué par un système hétérogène formé à partir d'une matrice de ciment à l'état pris et d'une ossature de granulats La résistance de ce système est déterminée par le composant présentant la résistance partielle la plus faible, qui 35 représente en cas normal la résistance du ciment à l'état pris quand on utilise des granulats naturels plus lourds et traditionnels La résistance du béton est donc déterminée essentiellement par la résistance du ciment à l'état pris et par l'intensité de la liaison entre le ciment à l'état pris et le coeur des granulats Dans ce but, 5 on dirige un courant de particules plus dures, telles que des scories granulées, au moyen d'une énergie définie, sur l'objet éprouvette de manière que seul le ciment à l'état pris soit détruit et non I'ossature de granulats Les grains de l'ossature de granulats sont extraits sans sollicitation importante après que leur adhérence ait été détruite De 10 plus, le procédé exige les conditions suivantes: la dureté des particules utilisées est de préférence choisie de manière qu'elle ne soit pas supérieure à celle des granulats utilisés, les dimensions des grains des particules utilisées doivent être inférieures à celles des plus gros grains des granulats, et de 15 préférence d'un ordre de grandeur de 2 mm, la surface de l'objet éprouvette qui est sollicitée doit être au moins cinq fois plus grande que la surface en coupe-la plus importante du grain le plus grand, on doit choisir la profondeur minimale de la partie éliminée en 20 fonction des grains les plus gros des granulats mais elle doit avoir au moins 10 mm, le courant de particules doit être dirigé de manière que ces particules viennent heurter l'objet éprouvette sans obstacle. Du fait de cette sollicitation appliquée à l'objet éprouvette, sa 25 géométrie se modifie On détermine la résistance à la pression du béton par la modification de la géométrie de l'objet éprouvette. L'invention sera maintenant expliquée dans le domaine de la résistance à la pression du béton normal Dans ce but-on réalise des séries de cubes éprouvettes dont on a déterminé le type des granulats 30 et la structure des grains ainsi que diverses formulations du mélange. Pour chacune de ces formulations de mélange, on soumet une partie des cubes éprouvettes à des essais destructifs de résistance à la pression, de fagon connue L'autre partie est soumise à un grenaillage de scories en granules sous une pression déterminée et à une distance définie, 35 pendant une durée fixée. 25531 97 En fonction de la résistance du béton, on obtient alors un entonnoir dans l'objet éprouvette, que l'on évalue au choix par son volume, sa profondeur ou son diamètre. On trace alors des diagrammes étalonnés au moyen des mesures ainsi obtenues Si l'on soumet à des essais des bétons de même type dont la résistance à la pression est inconnue et dans les mêmes conditions de grenaillage, on peut déterminer la résistance à la pression du béton à partir de la modification de la géométrie de l'objet éprouvette à l'aide des diagrammes étalonnés. REVENDICATIONS 1 Procédé d'essai de matériaux de construction hétérogènes, de préférence de béton, et d'éléments de construction réalisés à partir de ceux-ci, caractérisé en ce qu'un jet de particules dures d'énergie 5 définie agit sur l'objet éprouvette de manière que seul le ciment à l'état pris soit détruit et que les grains des granulats ne soient que dégagés de leur adhérence. 2 Procédé selon la revendication 1, caractérisé en ce que la dureté des particules utilisées n'est pas supérieure à la dureté des 10 granulats utilisés et en ce que la dimension des grains des particules utilisées est inférieure à celle des grains les plus gros des granulats 3 Procédé selon la revendication 1 ou 2, caractérisé en ce que la surface de l'objet éprouvette qui est soumise aux sollicitations est au 15 moins cinq fois plus importante que la surface en coupe la plus grande possible du grain le plus grand. 4 Procédé selon l'une quelconque des revendications 1 à 3, caractérisé en ce que la profondeur minimale de la partie retirée est de 10 mm.